(57)【要約】【課題】温度変化に伴って可逆的に透明性が変化する感温性遮光シートであって、室温付近で優れた透明性を有すると共に、温度上昇と共に全光線透過率が低下し、十分な遮光性を発現することができ、機械物性や生産性にも優れる感温性遮光シートを提供する。【解決手段】オレフィン系樹脂（Ａ）９０〜６０質量％、及び、数平均分子量が１，０００〜３０，０００ｇ／ｍｏｌであるアクリル系樹脂（Ｂ）１０〜４０質量％を含む樹脂組成物からなる感温性遮光シート。【選択図】なし【特許請求の範囲】
【請求項１】
オレフィン系樹脂（Ａ）９０〜６０質量％、及び、数平均分子量が１，０００〜３０，０００ｇ／ｍｏｌであるアクリル系樹脂（Ｂ）１０〜４０質量％を含む樹脂組成物からなる感温性遮光シート。
【請求項２】
前記アクリル系樹脂（Ｂ）が、ポリメタクリル酸メチル、または、メタクリル酸メチル・メタクリル酸フェニル共重合体、または、これらの混合物のいずれかであることを特徴とする、請求項１に記載の感温性遮光シート。
【請求項３】
全光線透過率の測定波長を５５０ｎｍとしたとき、２０℃における全光線透過率と６０℃における全光線透過率の差が１０％以上である請求項１又は２に記載の感温性遮光シート。
【請求項４】
前記オレフィン系樹脂（Ａ）が、エチレン・酢酸ビニル共重合体、または、エチレン・α−オレフィン共重合体であることを特徴とする、請求項１〜３のいずれかに記載の感温性遮光シート。
【請求項５】
前記エチレン・酢酸ビニル共重合体を構成する酢酸ビニルの比率が、１０〜４０質量％であることを特徴とする、請求項４に記載の感温性遮光シート。
【請求項６】
前記エチレン・α−オレフィン共重合体を構成するα−オレフィン成分の比率が、１０〜４０質量％であることを特徴とする、請求項４に記載の感温性遮光シート。
【請求項７】
請求項１〜６のいずれかに記載の感温性遮光シートを少なくとも１層備えた感温性積層遮光シート。
【請求項８】
請求項１〜６のいずれかに記載の感温性遮光シートからなる農業用シート。
【請求項９】
請求項７に記載の感温性積層遮光シートからなる農業用シート。
【発明の詳細な説明】
【技術分野】
【０００１】
本発明は、環境温度変化により透明性が変化する感温性遮光シートに関する。より詳細には、オレフィン系樹脂に特定の分子量を有するアクリル系樹脂を配合してなり、実用温度領域（２０〜６０℃）において、可逆的な透明性変化が良好な感温性遮光シートに関する。さらには、作物の生育を妨げずに、葉焼け防止、ハウス内の温度上昇を抑制することができる農業用シートに関する。
【背景技術】
【０００２】
農業用シートや窓材等の用途において、環境の温度変化に伴って光線透過率が可逆的に変化する樹脂組成物が知られている。このような樹脂組成物よりなる感温性遮光シートは、直射日光が強く気温が高い夏場や昼間には熱線を遮断し、日光が弱く気温が低い冬場や朝方・夕方には多くの光を取り込むことで、内部の環境を維持することを目的とする。
【０００３】
特許文献１には、メタクリル樹脂とエチレン・酢酸ビニル共重合体からなり、温度変化により光線透過率が可逆的に変化する感熱性プラスチック成型品について開示されている。
【０００４】
また、特許文献２には、炭素数１４以上の直鎖α−オレフィン重合体と、他のα−オレフィン重合体またはメタクリル酸エステル重合体とから構成され、環境の温度変化に伴って光線透過率が可逆的に変化する樹脂組成物が開示されている。
【０００５】
更に、特許文献３には、樹脂と粒子を配合することにより、環境の温度変化に伴って光線拡散率が可逆的に変化する樹脂組成物が開示されている。
【先行技術文献】
【特許文献】
【０００６】
【特許文献１】特開昭５１−１３２２４１号公報
【特許文献２】特許第２７０６７０１号公報
【特許文献３】特開２００１−２２６６０４号公報
【発明の概要】
【発明が解決しようとする課題】
【０００７】
特許文献１に記載の発明では、ポリメチルメタクリレートに代表される一般的なメタクリル樹脂はエチレン・酢酸ビニル共重合体中への分散性が悪く、また、分子量も大きいため、分散相であるメタクリル樹脂の分散径が大きくなり、ひいてはマトリックス相であるエチレン・酢酸ビニル共重合体とドメイン相であるメタクリル樹脂の間の界面の表面積が小さくなるため、高温時に光が十分に散乱せず、遮光性に劣るという課題があった。
【０００８】
また、特許文献２に記載の発明では、特許文献１と同様、マトリックス相である直鎖α−オレフィン重合体に対してドメイン相である他のα−オレフィン重合体またはメタクリル酸エステル重合体が分散しにくいため、界面の表面積が小さくなり、高温時の遮光性が十分でないという課題があった。
【０００９】
更に、特許文献３に記載の発明では、ドメイン相として粒子を使用している。しかし、この粒子は、生産時のハンドリング性が悪い、高充填により機械物性が低下する、又は、高価である等の課題があった。
【００１０】
本発明は、温度変化に伴って可逆的に透明性が変化する感温性遮光シートであって、室温付近で優れた透明性を有すると共に、温度上昇と共に全光線透過率が低下し、十分な遮光性を発現することができ、機械物性や生産性にも優れる感温性遮光シートを提供することを課題とする。
【課題を解決するための手段】
【００１１】
本発明者らは、上記の実情に鑑み鋭意検討した結果、以下の発明が上記の課題を解決できることを見出し、本発明を完成するに至った。
【００１２】
すなわち、第１の発明によれば、オレフィン系樹脂（Ａ）９０〜６０質量％、及び、数平均分子量が１，０００〜３０，０００ｇ／ｍｏｌであるアクリル系樹脂（Ｂ）１０〜４０質量％を含む樹脂組成物からなる感温性遮光シートが提供される。
【００１３】
また、第２の発明によれば、第１の発明において、前記アクリル系樹脂（Ｂ）が、ポリメタクリル酸メチル、または、メタクリル酸メチル・メタクリル酸フェニル共重合体、または、これらの混合物のいずれかであることを特徴とする感温性遮光シートが提供される。
【００１４】
さらに、第３の発明によれば、第１または第２の発明において、全光線透過率の測定波長を５５０ｎｍとしたとき、２０℃における全光線透過率と６０℃における全光線透過率の差が１０％以上である感温性遮光シートが提供される。
【００１５】
また、第４の発明によれば、第１〜３のいずれかの発明において、前記オレフィン系樹脂（Ａ）が、エチレン・酢酸ビニル共重合体、または、エチレン・α−オレフィン共重合体であることを特徴とする感温性遮光シートが提供される。
【００１６】
さらに、第５の発明によれば、第４の発明において、前記エチレン・酢酸ビニル共重合体を構成する酢酸ビニルの比率が、１０〜４０質量％であることを特徴とする感温性遮光シートが提供される。
【００１７】
また、第６の発明によれば、第４の発明において、前記エチレン・α−オレフィン共重合体を構成するα−オレフィン成分の比率が、１０〜４０質量％であることを特徴とする感温性遮光シートが提供される。
【００１８】
また、第７の発明によれば、第１〜６のいずれかの発明に係る感温性遮光シートを少なくとも１層備えた感温性積層遮光シートが提供される。
【００１９】
また、第８の発明によれば、第１〜６のいずれかの発明に係る感温性遮光シートからなる農業用シートが提供される。
【００２０】
また、第９の発明によれば、第７の発明に係る感温性積層遮光シートからなる農業用シートが提供される。
【発明の効果】
【００２１】
本発明によれば、温度変化に伴って可逆的に透明性が変化する感温性遮光シートを提供することができ、該シートは室温付近で優れた透明性を有すると共に、温度上昇と共に全光線透過率が低下し、十分な遮光性を発現することができる。
本発明の感温性遮光シート及びこの感温性遮光シートを含む感温性積層遮光シートは、オレフィン系樹脂に特定の分子量を有するアクリル系樹脂を配合してなる樹脂組成物を用いて、低コストで効率的に製造することができ、得られるシートの機械物性等にも優れる。
【発明を実施するための形態】
【００２２】
以下、本発明を詳細に説明する。
なお、以下において、「（メタ）アクリル」は「アクリル及び／又はメタクリル」を意味し、「（メタ）アクリレート」は「アクリレート及び／又はメタクリレート」を意味する。
【００２３】
本発明の感温性遮光シートは、オレフィン系樹脂（Ａ）、及び、アクリル系樹脂（Ｂ）を含む樹脂組成物を成形してなるものである。
【００２４】
１．オレフィン系樹脂（Ａ）
本発明に用いるオレフィン系樹脂（Ａ）は２０〜６０℃での屈折率の温度依存性が大きいものが望ましい。オレフィン系樹脂（Ａ）の２０〜６０℃での屈折率の差は、好ましくは０．０１以上、より好ましくは０．０２以上である。前記オレフィン系樹脂（Ａ）の屈折率差をかかる範囲にすることで、より顕著な遮光性を得ることができる。
ここで、オレフィン系樹脂（Ａ）及び後述のアクリル系樹脂（Ｂ）の屈折率は、厚み１００μｍに成形したサンプルについてアタゴ社製アッベ屈折計を用いて、ナトリウムＤ線（５８９ｎｍ）を光源とし、ＪＩＳ  Ｋ７１４２（２００８年）に基づき所定の雰囲気温度で測定した値である。
【００２５】
本発明に用いるオレフィン系樹脂（Ａ）としては、オレフィンを基本骨格としてなる樹脂であれば特に限定されず、例えば、ポリエチレン、エチレン・酢酸ビニル共重合体、エチレン・α−オレフィン共重合体、ポリ（α−オレフィン）、エチレン・（メタ）アクリル酸アルキルエステル共重合体、あるいはこれらの酸変性物（無水マレイン酸とマレイン酸による。）等が挙げられる。この中でも、結晶化度が高過ぎず室温で透明である点、融点が実用温度域に近く温度変化に伴う屈折率変化が大きい点から、エチレン・酢酸ビニル共重合体、エチレン・α−オレフィン共重合体のいずれかであることが好ましい。
オレフィン系樹脂（Ａ）は、１種を単独で用いてもよく、２種以上を混合して用いてもよい。
【００２６】
前記エチレン・α−オレフィン共重合体、及び、ポリ（α−オレフィン）を構成するα−オレフィンとしては、例えば、プロピレン、１−ブテン、１−ペンテン、１−ヘキセン、１−オクテン、１−デセン、２−メチル−１−プロペン、３−メチル−１−ペンテン、４−メチル−１−ペンテン、５−メチル−１−ヘキセンなどが挙げられる。これらのα−オレフィンは単独または２種以上が混合されていてもよい。
【００２７】
前記エチレン・（メタ）アクリル酸アルキルエステル共重合体としては、例えばエチレン・アクリル酸メチル共重合体、エチレン・アクリル酸エチル共重合体、エチレン・アクリル酸ｎ−ブチル共重合体、エチレン・アクリル酸イソブチル共重合体、エチレン・アクリル酸−２−エチルヘキシル共重合体、エチレン・メタクリル酸メチル共重合体等が挙げられる。
【００２８】
これらのエチレン共重合体を構成するコモノマーの比率、すなわち、酢酸ビニル成分、α−オレフィン成分、又は、（メタ）アクリル酸アルキルエステルの比率は、１０〜４０質量％であることが好ましく、１２〜３５質量％であることがより好ましく、１４〜３０質量％であることが更に好ましい。コモノマーの比率をかかる範囲とすることで、融点を実用温度域に近づけることができ、また、以下に説明するアクリル系樹脂（Ｂ）の屈折率に近づけることができるため、室温付近での透明性と高温時の遮光性に優れる感温性遮光シートを得ることができる。
【００２９】
前記オレフィン系樹脂（Ａ）の数平均分子量は、３０，０００ｇ／ｍｏｌ以上、１０００，０００ｇ／ｍｏｌ以下であることが好ましく、４０，０００ｇ／ｍｏｌ以上、５００，０００ｇ／ｍｏｌ以下であることがより好ましく、５０，０００ｇ／ｍｏｌ以上、１００，０００ｇ／ｍｏｌ以下であることが更に好ましい。前記オレフィン系樹脂（Ａ）の数平均分子量がかかる範囲であれば、マトリックス樹脂として使用した場合にも十分な機械強度を有する、成形性に優れた感温性遮光シートを得ることができる。
【００３０】
２．アクリル系樹脂（Ｂ）
本発明に用いるアクリル系樹脂（Ｂ）は２０〜６０℃での屈折率の温度依存性が小さいものが望ましい。アクリル系樹脂（Ｂ）の２０〜６０℃での屈折率の差は、好ましくは０．０１未満、より好ましくは０．００５未満である。前記アクリル系樹脂（Ｂ）の屈折率差をかかる範囲にすることで、より顕著な遮光性を得ることができる。
【００３１】
本発明に用いるアクリル系樹脂（Ｂ）としては、例えば、ポリメタクリル酸メチル、ポリメタクリル酸フェニル、ポリメタクリル酸、ポリアクリル酸、ポリベンジル（メタ）アクリレート、ポリｎ−ブチル（メタ）アクリレート、ポリｉ−ブチル（メタ）アクリレート、ポリｔ−ブチル（メタ）アクリレート、ポリ２−エチルヘキシル（メタ）アクリレート、ポリラウリル（メタ）アクリレート、ポリトリデシル（メタ）アクリレート、ポリステアリル（メタ）アクリレート、ポリグリシジル（メタ）アクリレート、ポリヒドロキシプロピル（メタ）アクリレート、ポリ２−メトキシエチル（メタ）アクリレート、ポリ２−エトキシエチル（メタ）アクリレート、ポリシクロヘキシル（メタ）アクリレート、ポリイソボルニル（メタ）アクリレート、ポリノルボルニル（メタ）アクリレート、ポリジシクロペンテニル（メタ）アクリレート、ポリジシクロペンタニル（メタ）アクリレート、ポリジシクロペンテニルオキシエチル（メタ）アクリレート、ポリテトラヒドロフルフリル（メタ）アクリレート、ポリアクリル（メタ）アクリレート、ポリ２−ヒドロキシエチル（メタ）アクリレート、ポリコハク酸２−（メタ）アクロイルオキシエチル、ポリマレイン酸２−（メタ）アクロイルオキシエチル、ポリフタル酸２−（メタ）アクロイルオキシエチル、ポリヘキサヒドロフタル酸２−（メタ）アクリオイルオキシエチル、ポリペンタメチルピペリジル（メタ）アクリレート、ポリテトラメチルピペリジル（メタ）アクリレート、ポリジメチルアミノエチル（メタ）アクリレート、ポリジエチルアミノエチル（メタ）アクリレート等が挙げられる。これらは単独で使用してもよく、２種類以上を共重合あるいは混合して使用してもよい。
これらの中でも、透明性、機械強度、前記オレフィン系樹脂（Ａ）への分散性、前記オレフィン系樹脂（Ａ）との屈折率差等の観点から、ポリメタクリル酸メチル、または、メタクリル酸メチル・メタクリル酸フェニル共重合体、または、これらの混合物のいずれかであることが好ましい。
【００３２】
前記メタクリル酸メチル・メタクリル酸フェニル共重合体に含まれるメタクリル酸フェニル成分の比率としては、１〜５０質量％の範囲であることが好ましく、５〜４０質量％の範囲であることがより好ましく、１０〜３０質量％の範囲であることが更に好ましい。
前記メタクリル酸メチル・メタクリル酸フェニル共重合体に含まれるメタクリル酸フェニル成分の比率がかかる範囲であれば、機械物性を損なうことなく室温において前記オレフィン系樹脂（Ａ）の屈折率に近づけることができ、室温での透明性と高温時の遮光性に優れる感温性遮光シートを得ることができる。
【００３３】
前記アクリル系樹脂（Ｂ）の数平均分子量は、１，０００〜３０，０００ｇ／ｍｏｌの範囲であり、３，０００〜１５，０００ｇ／ｍｏｌの範囲であることが好ましく、５，０００〜１２，０００ｇ／ｍｏｌの範囲であることがより好ましい。前記アクリル系樹脂（Ｂ）の数平均分子量がかかる範囲であれば、機械物性を損なうことなく前記オレフィン系樹脂（Ａ）に対して良好に分散させることができる。
ここで、アクリル系樹脂（Ｂ）の数平均分子量は、ＧＰＣ（ゲルパーミエーションクロマトグラフィー）により測定されたポリスチレン換算の値である。
【００３４】
３．樹脂組成物
本発明に係る樹脂組成物中の前記オレフィン系樹脂（Ａ）と前記アクリル系樹脂（Ｂ）の比率は、９０：１０〜６０：４０質量％の範囲であり、８５：１５〜６５：３５質量％の範囲であることが好ましく、８０：２０〜７０：３０質量％の範囲であることがより好ましい。
前記樹脂組成物中の前記オレフィン系樹脂（Ａ）と前記アクリル系樹脂（Ｂ）の比率がかかる範囲であれば、機械物性や成形性を損ねることなく、室温での透明性と高温時の遮光性に優れる感温性遮光シートが得られる。
【００３５】
前記樹脂組成物には、前記樹脂組成物の性質に影響を与えない範囲において、その他の樹脂や、滑剤、帯電防止剤、酸化防止剤、ブロッキング防止剤、安定剤、染料、顔料、無機質微粒子などの各種添加剤を添加することが出来る。前記各種添加剤の添加量は、添加剤の種類や目的によっても異なるものの、オレフィン系樹脂（Ａ）とアクリル系樹脂（Ｂ）を含む樹脂組成物１００質量％に対して３０質量％以下であることが好ましく、２０質量％以下であることがより好ましく、１０質量％以下であることが更に好ましく、５質量％以下であることがとりわけ好ましく、３質量％以下であることが特に好ましい。前記各種添加剤の添加量がかかる範囲であれば、前記樹脂組成物の性質に影響を与えない範囲において、添加剤による目的の特性を付与することができる。
【００３６】
４．感温性遮光シート
本発明の感温性遮光シートは上述の本発明の樹脂組成物を成形して製造される。
本発明の感温性遮光シートは、単層シートでもよいし、耐熱性や耐候性、機械強度の向上を目的として他の樹脂シートと積層した感温性積層遮光シートであってもよい。前記感温性遮光シートに積層する樹脂シートの樹脂としては特に限定されないが、例えば前記オレフィン系樹脂（Ａ）、前記アクリル系樹脂（Ｂ）、ポリスチレン、スチレン系エラストマー、ポリ塩化ビニル、ポリエチレンテレフタレート、ポリブチレンテレフタレート、アクリロニトリル−ブタジエン−スチレン共重合体、ポリカーボネート、ポリアミド、ポリアセタール、環状ポリオレフィン、超高分子量ポリエチレン、またはこれらの２種以上の混合物が挙げられる。
【００３７】
感温性遮光シートの成形方法としては、ロール延伸法、テンター延伸法、チューブラー法、インフレーション法のほか、フィルムやプレートの成形方法として一般的なＴダイキャスト法、プレス法などを採用することができる。成形温度としては、各樹脂の融点やガラス転移温度、熱分解温度等を鑑みて、１８０℃以上、２５０℃以下であることが好ましく、１９０℃以上、２４０℃以下であることがより好ましく、２００℃以上、２３０℃以下であることが更に好ましい。
【００３８】
本発明の感温性遮光シートの厚みは、特に制限されるものではないが、５０μｍ以上が好ましく、８０μｍ以上がより好ましく、１００μｍ以上が特に好ましい。一方、上限は５ｍｍ以下が好ましく、３ｍｍ以下がより好ましく、２ｍｍ以下が特に好ましい。厚みが５０μｍ以上であれば、高温時に十分な遮光性、および機械強度を発現させることができる。また、厚みが５ｍｍ以下であれば、室温時の透明性、シートのハンドリング性に優れる。
【００３９】
本発明に係る感温性遮光シートの２０℃における全光線透過率（Ｔ２０）は、７５％以上であることが好ましく、８０％以上であることがより好ましく、８５％以上であることが更に好ましい。２０℃における全光線透過率がかかる範囲であることにより、常温で十分な透明性を有することができる。
【００４０】
本発明に係る感温性遮光シートの２０℃における全光線透過率（Ｔ２０）と６０℃における全光線透過率（Ｔ６０）の差（Ｔ２０−Ｔ６０）は、１０％以上であることが好ましく、１５％以上であることがより好ましい。全光線透過率の差が上記下限以上であることにより、温度を上げた時に感温性遮光シートとして実用的に使用するために十分な遮光性を有することができる。
【００４１】
本発明に係る感温性遮光シートは、常温では透明性を有する一方、高温では遮光性を有するという特徴をもつので、作物の生育を妨げずに、葉焼けを防止し、ハウス内の温度上昇を抑制することができることから、例えば農業用ハウスの外張りとして好適に使用される農業用フィルムとして利用できる。
【実施例】
【００４２】
以下に実施例を示すが、これらにより本発明は何ら制限を受けるものではない。なお、実施例中に示す結果は以下の方法で評価を行った。
【００４３】
［全光線透過率］
恒温器（ＰＨ−１０２、エスペック社製）の中にシートサンプルを置き、測光検出器（ＭＣＰＤ−６８００、大塚電子社製）を用いて各温度における全光線透過率を測定した。２０℃における全光線透過率（Ｔ２０）と６０℃における全光線透過率（Ｔ６０）の差（Ｔ２０−Ｔ６０）が１０％以上の場合を合格（○）、１０％未満の場合を不合格（×）とした。なお、測定波長は５５０ｎｍとした。
【００４４】
［オレフィン系樹脂（Ａ）］
（Ａ）−１：タフマーＡ４０９０Ｓ（三井化学、エチレン／１−ブテン＝８５／１５質量％、融点＝７７℃、屈折率（２０℃）：１．５１４９、屈折率（６０℃）：１．４８８９）
（Ａ）−２： タフマーＡ４０８５Ｓ（三井化学、エチレン／１−ブテン＝８２／１８質量％、融点＝６６℃、屈折率（２０℃）：１．４９８１、屈折率（６０℃）：１．４７５７）
（Ａ）−３：エバフレックスＥＶ５６０（三井・デュポンポリケミカル、エチレン／酢酸ビニル＝８６／１４質量％、融点＝９０℃、屈折率（２０℃）：１．５０２５、屈折率（６０℃）：１．４７８０）
（Ａ）−４：エバフレックスＥＶ４６０（三井・デュポンポリケミカル、エチレン／酢酸ビニル＝８１／１９質量％、融点＝８４℃、屈折率（２０℃）：１．４９７９、屈折率（６０℃）：１．４７２７）
【００４５】
［アクリル系樹脂（Ｂ）］
（Ｂ）−１：メタブレンＨ８８０（三菱レイヨン、メタクリル酸メチル／メタクリル酸フェニル＝８０／２０質量％、数平均分子量＝１０，０００ｇ／ｍｏｌ、屈折率（２０℃）：１．５０６９、屈折率（６０℃）：１．５０２２）
（Ｂ）−２：アクリペットＭＤ００１（三菱レイヨン、ポリメタクリル酸メチル、数平均分子量＝４３，０００ｇ／ｍｏｌ、屈折率（２０℃）：１．４９９２、屈折率（６０℃）：１．４９４９）
【００４６】
（実施例１）
（Ａ）−１と（Ｂ）−１を混合質量比７５：２５の割合でラボプラストミル（東洋精機社製）を用いて２００℃、６０回転で５分間混練した。その後、得られた樹脂組成物を熱プレス機で２００℃にてプレスし、厚み１ｍｍのシートを作製した。得られたシートについて、全光線透過率の評価を行った。結果を表１に示す。
【００４７】
（実施例２）
（Ａ）−２と（Ｂ）−１を混合質量比７５：２５の割合で混練した以外は実施例１と同様にサンプル作成及び評価を行った。結果を表１に示す。
【００４８】
（実施例３）
（Ａ）−３と（Ｂ）−１を混合質量比７５：２５の割合で混練した以外は実施例１と同様にサンプル作成及び評価を行った。結果を表１に示す。
【００４９】
（実施例４）
（Ａ）−４と（Ｂ）−１を混合質量比７５：２５の割合で混練した以外は実施例１と同様にサンプル作成及び評価を行った。結果を表１に示す。
【００５０】
（実施例５）
（Ａ）−２と（Ｂ）−１を混合質量比９０：１０の割合で混練した以外は実施例１と同様にサンプル作成及び評価を行った。結果を表１に示す。
【００５１】
（実施例６）
（Ａ）−２と（Ｂ）−１を混合質量比６０：４０の割合で混練した以外は実施例１と同様にサンプル作成及び評価を行った。結果を表１に示す。
【００５２】
（比較例１）
（Ａ）−２のみを用いてシートサンプルを作製した以外は実施例１と同様にサンプル作成及び評価を行った。結果を表１に示す。
【００５３】
（比較例２）
（Ａ）−２と（Ｂ）−１を混合質量比４０：６０の割合で混練した所、材料が脆すぎてシートサンプルを採取できなかった。
【００５４】
（比較例３）
（Ａ）−２と（Ｂ）−２を混合質量比７５：２５の割合で混練した以外は実施例１と同様にサンプル作成及び評価を行った。結果を表１に示す。
【００５５】
（比較例４）
（Ａ）−４と（Ｂ）−２を混合質量比７５：２５の割合で混練した以外は実施例１と同様にサンプル作成及び評価を行った。結果を表１に示す。
【００５６】
【表１】
2017066326.tif 000002
【００５７】
表１の結果より、実施例１〜６に示したシートはいずれも２０℃で８５％以上の全光線透過率を有する程度に透明性を有し、かつ、２０〜６０℃の環境温度変化により樹脂組成物を構成する各成分の屈折率の間に差が生じて全光線透過率が低下し、十分な遮光性を発現していることがわかる。
比較例１は、オレフィン系樹脂を単一で用いており、２０〜６０℃の環境温度変化によって全光線透過率の差がでていないことがわかる。
比較例２は、分子量が低い成分であるアクリル系樹脂の比率が主成分であるため、プレスをした時、厚み均一なシートが得られない。
比較例３、４は、アクリル系樹脂の分子量が高いため、分散性に劣る。従って２０〜６０℃の環境温度変化により実施例１〜６の場合に生じる各成分の屈折率の間の差が生じにくいため、全光線透過率の差がでていないことがわかる。